"少なくとも、A下記一般式1で表されるオルガノポリシロキサン、Bアクリル基を有するフェニルエステル誘導体、及び、C放射線増感剤を含有してなることを特徴とする、放射線硬化性組成物;但し、一般式1中のR1、R2、及びR3は、それぞれ独立に、炭素数1~10の1価の炭化水素基、Xはアクリル基又はメタクリル基を含有する基であり、各Xはそれぞれ同一であっても異なっていてもよい。又、a及びbは、それぞれ独立に0.1以上0.9未満の数、c及びdはそれぞれ独立に0~0.8但し、c、dは同時に0とはならないであると共に、abcd=1の関係を満たす数である。前記R1、R2、及びR3の少なくとも一つが炭素数6~10の芳香族炭化水素基である、請求項1に記載された放射線硬化性組成物。前記成分、成分及び成分の配合割合が、成分100質量部に対して、成分が0.1~10000質量部であり、成分が0.1~100質量部である、請求項1又は2に記載された放射線硬化性組成物。JISZ0208に準拠して測定した硬化後の水蒸気透過率が20gmm2day以下である、請求項1~3の何れかに記載された放射線硬化性組成物。樹脂硬化物によって封止された電気装置及び/又は電子装置であって、前記樹脂硬化物が、請求項1~4の何れかに記載された放射線硬化性組成物を硬化させてなる樹脂硬化物であることを特徴とする、電気装置及び/又は電子装置。したがって本発明の第1の目的は、少量の放射線を短時間照射するだけで速やかに硬化して、各種の基材に対し良好な接着性を示すと共に、過酷な条件下における基材の防食に対して優れた効果を有する硬化被膜を形成することのできる、放射線硬化性組成物を提供することにある。本発明の第2の目的は、製品の信頼性に優れた電気装置及び/又は電子装置を提供することにある。本発明の上記の諸目的は、少なくとも、A下記一般式1で表されるオルガノポリシロキサン、Bアクリル基を有するフェニルエステル誘導体、及び、C放射線増感剤を含有してなることを特徴とする、放射線硬化性組成物、並びに、それを用いた電気装置及び/又は電子装置によって達成された。一般式1:但し、式中のR1、R2、及びR3は、それぞれ独立に、炭素原子数1~10の1価の炭化水素基、Xはアクリル基又はメタクリル基を含有する基であり、各Xは、それぞれ同じであっても異なっていてもよい。又、a及びbは、それぞれ独立に0.1以上0.9未満の数、c及びdはそれぞれ独立に0~0.8但し、c、dは同時に0とはならないであると共に、abcd=1の関係を満たす数である。前記炭素原子数1~10の1価の炭化水素基は芳香族炭化水素基であっても良い。又、前記成分、成分及び成分の配合割合は、成分100質量部に対して、成分が01~10000質量部であると共に成分が0.1~100質量部であることが好ましい。本発明の放射線硬化性組成物は、JISZ0208に準拠して測定した硬化後の水蒸気透過率が20gmm2day以下となる、放射線硬化性組成物であることが好ましい。本発明の放射線硬化性組成物は、少ないエネルギー照射によって容易に硬化するので、紫外線等の放射線による影響を受けやすい液晶電極、有機EL電極、プラズマディスプレイ電極等の保護用コーティング剤として特に有用である。以下、本発明を詳細に説明する。尚、本明細書においては、アクリロイルacryloyl、アクリル、アクリレート等を、それぞれ、アクリロイル及びメタクリロイル、アクリル及びメタクリル、並びにアクリレート及びメタクリレートを包含する用語として使用する。また、Meはメチル基を、Etはエチル基を、Prはプロピル基を、iPrはイソプロピル基を意味するものとする。[Aオルガノポリシロキサン]本発明で使用するA成分のオルガノポリシロキサンは、下記一般式で表されるものであり、本発明の放射線硬化性組成物の主剤である。一般式1:但し、式中のR1、R2、及びR3は、それぞれ独立に、炭素原子数1~10の1価の炭化水素基、Xはアクリル基又はメタクリル基を含有する基であり、各Xは、それぞれ同じであっても異なっていてもよい。又、a及びbは、それぞれ独立に0.1以上0.9未満の数、c及びdはそれぞれ独立に0~0.8但し、c、dは同時に0にはならないであると共に、abcd=1の関係を満たす数である。上記炭素原子数1~10の1価の炭化水素基の具体例としては、例えば、メチル基、エチル基、プロピル基、イソプロピル基、ブチル基、イソブチル基、tertブチル基、ペンチル基、ヘキシル基、へプチル基、2エチルヘキシル基、オクチル基、ノニル基等のアルキル基;シクロヘキシル基、シクロヘプチル基等のシクロアルキル基;ビニル基、アリル基、プロペニル基、イソプロペニル基、ブテニル基、ヘキセニル基等のアルケニル基;フェニル基、トリル基等のアリール基;ベンジル基、フェニルエチル基、3フェニルプロピル基等のアラルキル基;及び、これらの基の炭素原子に結合した水素原子の少なくとも一部をハロゲン原子、シアノ基等の置換基で置換した、クロロメチル基、シアノエチル基、333トリフルオロプロピル基等が挙げられる。本発明で使用するA成分のオルガノポリシロキサンにおいては、特に、全R1の30モル以上がフェニル基であることが好ましく、50モル以上がフェニル基であることがより好ましい。一般式におけるXは、アクリル基又はメタクリル基を含有する1価の有機基である。その具体例としては、下記の式が例示されるが、本発明はこれ等に制限されるものではない。CH2CHCOOCH2、CH2CCOOCH2、CH2CHCOOC2H4、CH2CHCOOC3H6、CH2CCOOC3H6、本発明においては、これらの中でもアクリル基を含有するものが好ましく、特に、CH2CHCOOCH2、CH2CHCOOC3H6が好ましい。前記一般式で表されるオルガノポリシロキサンの好ましい具体例としては、例えば、以下の一般式2で表されるものが挙げられる。一般式2:但し、a、b及びcは、それぞれ一般式1のa、b及びcと同じであり、XはCH2CHCOOC3H6である。A成分のオルガノポリシロキサンの重量平均分子量は、好ましくは300~30000、より好ましくは400~10000、特に好ましくは500~5000である。このA成分のオルガノポリシロキサンは、放射線重合性基としてメタアクリル基を有しているので、紫外線、遠紫外線、電子線、X線、γ線等の放射線を照射することにより容易に重合して、本発明の組成物を硬化させることができる。なお、このA成分のオルガノポリシロキサンとしては、1種を単独で使用することも、2種以上を組み合わせて使用することもできる。前記A成分のオルガノポリシロキサンは、例えば、次式で表されるような、対応するアルコキシシラン類を加水分解反応させることによって調製することができる。Bアクリル基を有するフェニルエステル誘導体本発明でB成分として使用する、アクリル基を有するフェニルエステル誘導体は特に限定されるものではないが、例えば、次式で表されるものが挙げられる。本発明においては、これらの中でも特に2-ヒドロキシフェノキシプロピルアクリレートを使用することが好ましい。本発明においては、B成分として、1種類の化合物を単独で使用することも、2種以上を組み合わせて使用することもできる。又、成分の使用量は、A成分100質量部に対して、0.1~10,000質量部であることが好ましく、特に、1~1,000質量部であることが好ましい。[放射線増感剤]本発明で使用する成分の放射線増感剤は、特に限定されるものではないが、ベンゾフェノン等のベンゾイル化合物又は、フェニルケトン化合物を使用することが好ましく、特に、1ヒドロキシシクロヘキシルフェニルケトン、2ヒドロキシ2メチル1フェニルプロパン1オン、12ヒドロキシ2メチルプロパン1オン等の、カルボニル基のα-位の炭素原子上にヒドロキシ基を有するベンゾイル化合物又はフェニルケトン化合物を使用することが好ましい。本発明で使用することのできる他の好ましい放射線増感剤としては、246トリメチルベンゾイルジフェニルフォスフィンオキサイド、ビスアシルモノオルガノフォスフィンオキサイド、ビス244トリメチルペンチルフォスフィンオキサイド等のオルガノホスフィンオキサイド化合物;イソブチルベンゾインエーテル等のベンゾインエーテル化合物;アセトフェノンジエチルケタール等のケタール化合物;チオキサントン系化合物;アセトフェノン系化合物等を挙げることができる。本発明においては、C成分の放射線増感剤として、1種だけを単独で使用することも、2種以上を組み合わせて使用することもできる。本発明における成分の使用量は、本発明の組成物の硬化に有効な量であればよく、特に制限されるものではないが、前記A成分100質量部に対して、通常、0.1~100質量部であり、好ましくは0.5~50質量部、より好ましくは1.0~25質量部である。[他の配合成分]本発明の組成物には、上記A~成分に加えて、本発明の目的及び効果を損なわない限度において他の成分を適宜配合することができる。例えば、硬化時における収縮率、及び、得られる硬化物の熱膨張係数、機械的強度、耐熱性、耐薬品性、難燃性、熱膨張係数、ガス透過率等を適宜調整することを目的として、各種添加剤を配合してもよい。本発明においては、上記した他の配合成分として、例えば、煙霧質シリカ、シリカエアロゲル、石英粉末、ガラス繊維、酸化鉄、酸化チタン、炭酸カルシウム、炭酸マグネシウム等の無機質充填剤;ヒドロキノン、メトキシヒドロキノン、26ジtertブチルp-クレゾール等のラジカル重合禁止剤ポットライフ延長剤等を配合してもよい。本発明の放射線硬化性組成物は、上記A~成分、及び、必要に応じてその他の配合成分を混合することにより得られる。得られた組成物に放射線を照射することにより、本発明の組成物は速やかに硬化して、硬化直後から強固な接着性を発現する。本発明で使用する放射線としては、紫外線、遠赤外線、電子線、X線、γ線等が挙げられるが、装置の手軽さ、扱い容易性等の観点から、紫外線を使用することが好ましい。紫外線の光源としては、例えば、UVLEDランプ、高圧水銀灯、超高圧水銀灯、メタルハライドランプ、カーボンアークランプ、キセノンランプ等が挙げられる。紫外線ピーク波長:320~390nmの照射量は、例えば、本発明の組成物を2mmの厚みに成形したシートに対して、100~2400mJcm2であり、好ましくは200~800mJcm2である。本発明の組成物により得られる硬化物は、例えば、フラットパネルディスプレイ、プラズマディスプレイ等の電極の保護膜としてのみならず、各種の電気電子部品等の保護膜又は封止剤として有用であり、過酷な条件下においても、非常に優れた防食効果を有する。以下、本発明を、合成例、実施例等によって更に詳述するが、本発明はこれらによって限定されるものではない。なお、以下における部は質量部を、は質量を表すものとする。合成例12Lの、下部にコックが付いたセパラブルフラスコに、フェニルトリメトキシシラン295g、ジメチルジメトキシシラン601g、3-アクリロキシプロピルトリメトキシシラン234g、トルエン270g、及びIPAイソプロピルアルコール156gを添加し、室温で攪拌した後、水156gと25の水酸化テトラメチルアンモニウム水溶液172gを添加した。室温下で3時間攪拌した後、10リン酸二水素ナトリウム水溶液200gを加えて中和した。有機相を分離した後に水洗し、減圧留去して、下記の式で表される生成物を得た。得られたオルガノポリシロキサンの、GPC測定によるスチレン換算重量平均分子量は1612であった。XはCH2CHCOOC3H6である。また、L=0.71、M=0.24、N=0.05であった。合成例25Lの、下部にコックが付いたセパラブルフラスコに、フェニルトリメトキシシラン2379g、ジフェニルジメトキシシラン24436g、3-アクリロキシプロピルメチルジメトキシシラン1746g、3-アクリロキシプロピルトリメトキシシラン234g、トルエン800g、及びIPA400gを添加し、室温で攪拌した後、水400gと25の水酸化テトラメチルアンモニウム水溶液378gを添加した。室温下で3時間攪拌した後、10リン酸二水素ナトリウム水溶液500gを加えて中和した。有機相を分離した後に水洗し、減圧留去して、下記の式で表される生成物を得た。得られたオルガノポリシロキサンの、GPC測定によるスチレン換算重量平均分子量は1145であった。但し、XはCH2CHCOOC3H6である。また、L=0.33、M=0.42、N=0.22及びO=0.03であった。下記のA~C成分を混合して、本発明の放射線硬化性組成物を得た。A合成例1で得られた反応生成物:50質量部B2-ヒドロキシフェノキシプロピルアクリレート日本化薬株式会社製KAYARADR12850質量部C放射線増感剤豊通プラケム社製IRGACURE90725質量部得られた組成物を、深さ1mm、幅120mm、長さ170mmの金型に流し込み、メタルハライド水銀灯2灯を備えるコンベア炉内照度:40W/cm2で2秒間紫外線を照射しエネルギー量:200mJ、硬化物を得た。下記のA~C成分を混合して、本発明の放射線硬化性組成物を得た。A合成例2で得られた反応生成物:99質量部B2-ヒドロキシフェノキシプロピルアクリレート日本化薬株式会社製KAYARADR1281質量部C放射線増感剤豊通プラケム社製IRGACURE90725質量部得られた組成物を、深さ1mm、幅120mm、長さ170mmの金型に流し込み、メタルハライド水銀灯2灯を備えるコンベア炉内照度:40W/cm2で2秒間紫外線を照射しエネルギー量:200mJ、硬化物を得た。下記のA~C成分を混合して、本発明の放射線硬化性組成物を得た。A合成例1で得られた反応生成物:10質量部B2-ヒドロキシフェノキシプロピルアクリレート日本化薬株式会社製KAYARADR12890質量部C放射線増感剤豊通プラケム社製IRGACURE90725質量部得られた組成物を、深さ1mm、幅120mm、長さ170mmの金型に流し込み、メタルハライド水銀灯2灯を備えるコンベア炉内照度:40W/cm2で2秒間紫外線を照射しエネルギー量:200mJ、硬化物を得た。<各種性能評価>物性実施例1~3で得られた硬化物について、JISK6301に準拠して、その硬度をスプリング式A型試験機によって測定し、水蒸気透過率をJISZ0208に準拠して測定した。その結果を表1に示した。[比較例1]実施例1で使用した成分のオルガノポリシロキサンをウレタンアクリレート日本化薬社製UX4101に変更した他は、実施例1と同様にして組成物を調製し、実施例1と同様にして試験を行った。その結果を表1に示した。表1の結果から明らかなように、本発明の放射線硬化性組成物は、小さな照射エネルギーで十分に硬化するだけでなく、得られた硬化物の水蒸気透過性も十分に小さいことが確認された。"